(57)【要約】  溶媒バリア性に優れる溶媒用容器を提供すること、及び、該溶媒用容器による溶媒の保存方法を提供すること。  本発明は、ガラス転移点が１００℃を超え１８０℃以下である環状オレフィン系樹脂と、高密度ポリエチレンとを含む樹脂組成物からなる溶媒用容器を提供する。また、本発明は、高密度ポリエチレンと、ガラス転移点が１００℃を超え１８０℃以下である環状オレフィン系樹脂とを含む樹脂組成物からなる溶媒用容器による溶媒の保存方法であって、上記溶媒は、上記溶媒の溶解度パラメーターと上記環状オレフィン系樹脂の溶解度パラメーターとの差が０．５Ｊｌ／２／ｃｍ３／２以上１６Ｊｌ／２／ｃｍ３／２以下である溶媒の保存方法を提供する。【特許請求の範囲】
【請求項１】
ガラス転移点が１００℃を超え１８０℃以下である環状オレフィン系樹脂と、高密度ポリエチレンとを含む樹脂組成物からなる溶媒用容器。
【請求項２】
前記溶媒の溶解度パラメーターと、前記環状オレフィン系樹脂の溶解度パラメーターとの差が０．５Ｊｌ／２／ｃｍ３／２以上１６Ｊｌ／２／ｃｍ３／２以下ある請求項１に記載の溶媒用容器。
【請求項３】
前記樹脂組成物中の前記環状オレフィン系樹脂及び前記高密度ポリエチレンの質量比（環状オレフィン系樹脂／高密度ポリエチレン）は、１０／９０〜９０／１０（ただし、１０／９０及び９０／１０を含む。）である請求項１又は２に記載の溶媒用容器。
【請求項４】
前記溶媒は、酢酸ブチル、酢酸エチル、メチルエチルケトン及びアセトンのうちのいずれかである請求項１から３のいずれか１項に記載の溶媒用容器。
【請求項５】
高密度ポリエチレンと、ガラス転移点が１００℃を超え１８０℃以下である環状オレフィン系樹脂とを含む樹脂組成物からなる溶媒用容器による溶媒の保存方法であって、
前記溶媒は、前記溶媒の溶解度パラメーターと前記環状オレフィン系樹脂の溶解度パラメーターとの差が０．５Ｊｌ／２／ｃｍ３／２以上１６Ｊｌ／２／ｃｍ３／２以下である溶媒の保存方法。
【発明の詳細な説明】
【技術分野】
【０００１】
本発明は、溶媒用容器及び溶媒の保存方法に関する。
【背景技術】
【０００２】
ポリエチレン樹脂は機械強度等に優れ、安価であるため、容器等の材料として広く使用されている。しかし、ポリエチレン樹脂から得られた容器を、溶媒の充填や保存のために使用すると、容器の耐溶媒性は十分であるが、溶媒の保存安定性（溶媒バリア性）が十分でない可能性があるため、溶媒が容器を透過したり、溶媒が混合物である場合、溶媒中の成分濃度が変化したりする等の問題があった。【０００３】
例えば、特許文献１には、薬剤の保存安定性に優れる液体収納容器を得ることを目的とした、環状オレフィン系樹脂を主成分とするバリア層と、ポリエチレン系樹脂を主成分とするシール層とを備える多層フィルムからなる液体収納容器が開示されている。
【先行技術文献】
【特許文献】
【０００４】
【特許文献１】国際公開第２００８−００１４９６号パンフレット
【発明の概要】
【発明が解決しようとする課題】
【０００５】
しかし、特許文献１記載の容器等の、ポリエチレン樹脂から得られた従来の容器は、溶媒バリア性が十分でない可能性があった。【０００６】
本発明は、上記課題を解決するためになされたものであり、溶媒バリア性に優れる溶媒用容器を提供すること、及び、該溶媒用容器による溶媒の保存方法を提供することを目的とする。
【課題を解決するための手段】
【０００７】
本発明者らは、高密度ポリエチレンと、ガラス転移点が１００℃を超え１８０℃以下である環状オレフィン系樹脂とを含む樹脂組成物から得られた溶媒用容器は耐溶媒性、溶媒バリア性に優れる点を見出し、本発明を完成するに至った。具体的に、本発明は下記のものを提供する。【０００８】
（１）  ガラス転移点が１００℃を超え１８０℃以下である環状オレフィン系樹脂と、高密度ポリエチレンとを含む樹脂組成物からなる溶媒用容器。【０００９】
（２）  上記溶媒の溶解度パラメーターと、上記環状オレフィン系樹脂の溶解度パラメーターとの差が０．５Ｊｌ／２／ｃｍ３／２以上１６Ｊｌ／２／ｃｍ３／２以下である（１）に記載の溶媒用容器。【００１０】
（３）  上記樹脂組成物中の上記環状オレフィン系樹脂及び上記高密度ポリエチレンの質量比（環状オレフィン系樹脂／高密度ポリエチレン）は、１０／９０〜９０／１０（ただし、１０／９０及び９０／１０を含む。）である（１）又は（２）に記載の溶媒用容器。【００１１】
（４）  上記溶媒は、酢酸ブチル、酢酸エチル、メチルエチルケトン及びアセトンのうちのいずれかである（１）から（３）のいずれかに記載の溶媒用容器。【００１２】
（５）  高密度ポリエチレンと、ガラス転移点が１００℃を超え１８０℃以下である環状オレフィン系樹脂とを含む樹脂組成物からなる溶媒用容器による溶媒の保存方法であって、
上記溶媒は、上記溶媒の溶解度パラメーターと上記環状オレフィン系樹脂の溶解度パラメーターとの差が０．５Ｊｌ／２／ｃｍ３／２以上１６Ｊｌ／２／ｃｍ３／２以下である溶媒の保存方法。
【発明の効果】
【００１３】
本発明によれば、溶媒バリア性に優れる溶媒用容器、及び、該溶媒用容器による溶媒の保存方法が提供される。
【発明を実施するための形態】
【００１４】
以下、本発明の実施形態について説明する。なお、本発明は以下の実施形態に限定されない。
【００１５】
本発明の溶媒用容器（以下、単に「容器」とも言う）は、ガラス転移点が１００℃を超え１８０℃以下である環状オレフィン系樹脂と、高密度ポリエチレンとを含む樹脂組成物からなる。以下、各成分について説明する。
【００１６】
（環状オレフィン系樹脂）
本発明における環状オレフィン系樹脂は、ガラス転移点（以下、「Ｔｇ」とも言う）が１００℃を超え１８０℃以下である。この温度は、従来、容器の成分として使用されてきた環状オレフィン系樹脂のガラス転移点（例えば、Ｔｇ＝３０℃以上１００℃以下）よりも高い。しかし、本発明者の検討の結果、ガラス転移点が１００℃を超え１８０℃以下である環状オレフィン系樹脂と高密度ポリエチレンとが含まれる樹脂組成物から得られた容器は、容器内に充填等された溶媒の種類に関わらず、白濁や変形等が抑制されており、耐溶媒性に優れる点が見出された。さらに、該容器は、容器内に充填等された溶媒の経時的な質量減少が抑制されており、溶媒の保存安定性（「溶媒バリア性」とも言う）にも優れる。
【００１７】
環状オレフィン系樹脂のＴｇが容器の耐溶媒性や溶媒バリア性に影響を及ぼす理由は定かではないが、下記の作用によって生じる可能性がある。つまり、環状オレフィン系樹脂のＴｇは、例えば、環状オレフィン系樹脂を構成するモノマーユニットの種類等に応じて変動し得るが、モノマーユニットの種類等は環状オレフィン系樹脂の分子運動等にも影響を及ぼし得るため、その結果、容器への溶媒の浸透性に影響を及ぼすものと推定される。
【００１８】
本発明における環状オレフィン系樹脂のＴｇは、好ましくは１０５℃以上１８０℃以下、さらに好ましくは１１０℃以上１８０℃以下である。Ｔｇが高いほど、容器の溶媒バリア性が高いレベルで維持され、かつ、耐溶媒性が向上するため、本発明の効果が得られやすい点で好ましい。ただし、環状オレフィン系樹脂のＴｇが１８０℃を超えると、得られる容器の耐衝撃性が低い可能性があるため、環状オレフィン系樹脂のＴｇは１８０℃以下であることが好ましい。
【００１９】
環状オレフィン系樹脂のＴｇは、ＪＩＳ  Ｋ７１２１に準じ、昇温速度１０℃／分の条件で測定することで特定される。２種以上の環状オレフィン樹脂を使用した場合、環状オレフィン樹脂のＴｇは、各環状オレフィン樹脂の加重平均として特定される。
【００２０】
本発明における環状オレフィン系樹脂としては、Ｔｇが上記の範囲であり、かつ、環状オレフィンに由来する構造単位を主鎖に含む重合体又は共重合体であれば、特に限定されない。環状オレフィン系樹脂は、１種単独で使用しても２種以上を組み合わせて使用してもよい。環状オレフィン系樹脂としては、例えば、環状オレフィンの付加重合体又はその水素添加物、環状オレフィンとα−オレフィンとの付加共重合体又はその水素添加物等を挙げることができる。
【００２１】
上記環状オレフィンは、特に限定されず、例えば、下記一般式（Ｉ）で示される環状オレフィンが挙げられる。
【化１】
2014141817.tif 000002
（式中、Ｒ１〜Ｒ１２は、それぞれ同一でも異なっていてもよく、水素原子、ハロゲン原子、及び炭化水素基からなる群より選ばれるものであり、Ｒ９とＲ１０、Ｒ１１とＲ１２は、一体化して２価の炭化水素基を形成してもよく、Ｒ９又はＲ１０と、Ｒ１１又はＲ１２とは、互いに環を形成していてもよい。また、ｎは、０又は正の整数を示し、ｎが２以上の場合には、Ｒ５〜Ｒ８は、それぞれの繰り返し単位の中で、それぞれ同一でも異なっていてもよい。）
【００２２】
一般式（Ｉ）におけるＲ１〜Ｒ１２は、それぞれ同一でも異なっていてもよく、水素原子、ハロゲン原子、及び、炭化水素基からなる群より選ばれるものである。
【００２３】
Ｒ１〜Ｒ８の具体例としては、水素原子；フッ素原子、塩素原子、臭素原子等のハロゲン原子；メチル基、エチル基、プロピル基、ブチル基等のアルキル基等を挙げることができ、これらはそれぞれ異なっていてもよく、部分的に異なっていてもよく、また、全部が同一であってもよい。
【００２４】
また、Ｒ９〜Ｒ１２の具体例としては、例えば、水素原子；フッ素原子、塩素原子、臭素原子等のハロゲン原子；メチル基、エチル基、プロピル基、イソプロピル基、ブチル基、イソブチル基、ヘキシル基、ステアリル基等のアルキル基；シクロヘキシル基等のシクロアルキル基；フェニル基、トリル基、エチルフェニル基、イソプロピルフェニル基、ナフチル基、アントリル基等の置換又は無置換の芳香族炭化水素基；ベンジル基、フェネチル基、その他アルキル基にアリール基が置換したアラルキル基等を挙げることができ、これらはそれぞれ異なっていてもよく、部分的に異なっていてもよく、また、全部が同一であってもよい。
【００２５】
Ｒ９とＲ１０、又はＲ１１とＲ１２とが一体化して２価の炭化水素基を形成する場合の具体例としては、例えば、エチリデン基、プロピリデン基、イソプロピリデン基等のアルキリデン基等を挙げることができる。
【００２６】
Ｒ９又はＲ１０と、Ｒ１１又はＲ１２とが、互いに環を形成する場合には、形成される環は単環でも多環であってもよく、架橋を有する多環であってもよく、二重結合を有する環であってもよく、またこれらの環の組み合わせからなる環であってもよい。また、これらの環はメチル基等の置換基を有していてもよい。
【００２７】
一般式（Ｉ）で示される環状オレフィンの具体例としては、特開２００７−３０２７２２号公報に開示されたものを挙げることができる。
環状オレフィンは、１種単独で使用しても２種以上を組み合わせて使用してもよい。
【００２８】
上記α−オレフィンは、特に限定されず、例えば、炭素数２以上２０以下のα−オレフィンが挙げられ、具体的には、特開２００７−３０２７２２号公報に開示されたものを挙げることができる。
α−オレフィンは、１種単独で使用しても２種以上を組み合わせて使用してもよい。
【００２９】
環状オレフィン系樹脂は、本発明の目的を損なわない範囲で、必要に応じて、上記環状オレフィン及び上記α−オレフィン以外の不飽和単量体に由来する構造単位を含有していてもよい。このような不飽和単量体は、特に限定されず、例えば、炭素−炭素二重結合を１分子内に２個以上含む炭化水素系単量体等を挙げることができる。このような炭化水素系単量体の具体例としては、特開２００７−３０２７２２号公報に開示されたものを挙げることができる。
【００３０】
また、上記不飽和単量体としては、極性基を有する不飽和化合物も挙げられる。即ち、環状オレフィン系樹脂は、環状オレフィンに由来する構造単位を主鎖に含む上記重合体又は上記共重合体において、さらに、極性基を有する不飽和化合物がグラフト及び／又は共重合したものであってもよい。極性基としては、例えば、カルボキシル基、酸無水物基、エポキシ基、アミド基、エステル基、ヒドロキシル基等を挙げることができ、極性基を有する不飽和化合物としては、（メタ）アクリル酸、マレイン酸、無水マレイン酸、無水イタコン酸、グリシジル（メタ）アクリレート、（メタ）アクリル酸アルキル（炭素数１以上１０以下）エステル、マレイン酸アルキル（炭素数１以上１０以下）エステル、（メタ）アクリルアミド、（メタ）アクリル酸−２−ヒドロキシエチル等を挙げることができる。
【００３１】
（環状オレフィン系樹脂の溶解度パラメーター）
本発明の容器は、ガラス転移点が１００℃を超え１８０℃以下である環状オレフィン系樹脂をその成分として含むため、予想外にも、環状オレフィン系樹脂と溶解度パラメーターが近い溶媒を容器に充填等しても、容器の耐溶媒性が損なわれにくい。
【００３２】
溶解度パラメーター（以下、「ＳＰ値」とも言う）とは、溶媒に対する高分子（高密度ポリエチレン、環状オレフィン系樹脂等）の溶解性や、高分子と溶媒との相溶性の目安となる数値である。高分子のＳＰ値と溶媒のＳＰ値との差が小さいほど、溶媒に対する高分子の溶解性や相溶性が高い。つまり、通常は、非晶性の環状オレフィン系樹脂と溶解度パラメーターが近い溶媒を、環状オレフィン系樹脂を成分として含む容器に充填等すると、溶媒が容器を侵食し、容器の白濁等をもたらすと予測されるところ、このような溶媒を充填等しても容器の耐溶媒性が損なわれにくいという本発明の効果は予想外のものである。
【００３３】
高分子や溶媒の溶解度パラメーター（δ）は下式によって算出される。なお、式中、「ΔＨ」は、モル蒸発熱（単位：Ｊ／ｍｏｌ）、「Ｖ」は、モル体積（単位：ｃｍ３）、「Ｒ」＝８．３１４Ｊ／ｍｏｌ・Ｋ（気体定数）、「Ｔ」は温度（単位：Ｋ）をそれぞれ表す。
【００３４】
【数１】
2014141817.tif 000003
【００３５】
例えば、本発明の容器は、容器内に充填等された溶媒の溶解度パラメーターと、容器を構成する樹脂組成物中の環状オレフィン系樹脂の溶解度パラメーターとの差（以下、「ΔＳＰ」とも言う）が小さくても、容器の白濁や変形が抑制されており、耐溶媒性に優れ得る。例えば、一般に使用される溶媒はＳＰ値が２５Ｊｌ／２／ｃｍ３／２以下であるものが多い。その場合、ΔＳＰの上限値は１６Ｊｌ／２／ｃｍ３／２以下となり得る。本発明の容器の特徴は、ΔＳＰが１６Ｊｌ／２／ｃｍ３／２以下よりもさらに低くても容器の耐溶媒性が高いことであり、例えば、ΔＳＰが１０Ｊｌ／２／ｃｍ３／２以下（例えば、５Ｊｌ／２／ｃｍ３／２以下、３Ｊｌ／２／ｃｍ３／２以下、１Ｊｌ／２／ｃｍ３／２以下等）であっても良好な耐溶媒特性を示す。本発明においては、このようにΔＳＰが低くても、予想外にも容器の白濁や変形が抑制され得る。ΔＳＰの下限値は特に限定されないが、値が大きいほど容器の白濁や変形が抑制されて耐溶媒性が向上しやすく、例えば、０．５Ｊｌ／２／ｃｍ３／２以上、好ましくは０．７Ｊｌ／２／ｃｍ３／２以上であってもよい。
【００３６】
なお、環状オレフィン系樹脂及び高密度ポリエチレンのＳＰ値はほぼ同値である（７．８以上７．９以下）。そのため、本発明において「環状オレフィン系樹脂のＳＰ値」とは、「環状オレフィン系樹脂及び高密度ポリエチレンのＳＰ値」と同義である。
【００３７】
また、本発明の容器に充填等される溶媒は、単一の成分又は複数の成分からなるものであってもよい。溶媒が、複数の成分（例えば成分１及び成分２）からなる混合溶液である場合、該混合溶液のＳＰ値（δ１２）は、下式によって算出される。なお、式中、「Ｘ１」は、成分１のモル比、「δ１」は、成分１のＳＰ値、「δ２」は、成分２のＳＰ値をそれぞれ表す。
【００３８】
【数２】
2014141817.tif 000004
【００３９】
（高密度ポリエチレン）
本発明における高密度ポリエチレン（以下、「ＨＤＰＥ」とも言う）としては、容器の成分として通常使用されるものを使用できる。例えば、直鎖状又は分岐状のＨＤＰＥのいずれであってもよい。また、ＨＤＰＥの密度は０．９３５ｇ／ｃｍ３以上０．９６５ｇ／ｃｍ３以下であってもよい。また、ＨＤＰＥのメルトインデックス（ＭＩ）は、ＪＩＳ  Ｋ  ７１２０（１９０℃）に準拠して測定した値が０．２ｇ／１０ｍｉｎ以上４０ｇ／１０ｍｉｎ以下であってもよい。
【００４０】
ＨＤＰＥは、結晶成分が多く、他のポリエチレン（直鎖状低密度ポリエチレン（ＬＬＤＰＥ）等）と比較すると、溶媒バリア性や耐溶媒性に優れる容器を得ることができる材料である。しかし、本願発明によれば、ＨＤＰＥ単体の使用では得られない、顕著に優れた溶媒バリア性や耐溶媒性を備える容器が得られる。
【００４１】
（樹脂組成物）
本発明における樹脂組成物中の環状オレフィン系樹脂及びＨＤＰＥの質量比（環状オレフィン系樹脂／ＨＤＰＥ）は、これらの２成分が樹脂組成物に含まれる限り特に限定されないが、１０／９０〜９０／１０（ただし、１０／９０及び９０／１０を含む。）、好ましくは１０／９０〜４０／６０（ただし、１０／９０及び４０／６０を含む。）であってもよい。
【００４２】
また、樹脂組成物中における、環状オレフィン系樹脂及びＨＤＰＥの総量は５０質量％以上１００質量％以下、好ましくは８０質量％以上１００質量％以下であってもよい。樹脂組成物中における、環状オレフィン系樹脂及びＨＤＰＥの総量が１００質量％であるとは、本発明の容器が環状オレフィン系樹脂及びＨＤＰＥからなることを指す。
【００４３】
本発明における樹脂組成物中には、本発明の効果を害さない範囲で、その他の樹脂（直鎖状低密度ポリエチレン等）、着色剤、安定剤、離型剤等の従来公知の成分が含まれていてもよい。これらの成分の樹脂組成物中の配合量は、得ようとする効果に応じて適宜調整できる。
【００４４】
本発明における樹脂組成物の製造方法としては、樹脂組成物を構成する上記成分を均一に混合できる方法であれば特に限定されず、従来知られる樹脂組成物の製造方法を適宜使用できる。例えば、１軸又は２軸押出機等の溶融混練装置を用いて、各成分を溶融混練して押出した後、得られた樹脂組成物を粉末、フレーク、ペレット等の所望の形態に加工する方法が挙げられる。
【００４５】
（溶媒用容器）
本発明の溶媒用容器は、上記の樹脂組成物を成形することで得られる。容器の成型方法としては、通常使用される方法を使用でき、押出しブロー成形法、射出ブロー成形法、射出延伸ブロー成形法、射出成形法、真空成形法等が挙げられる。
【００４６】
本発明の容器の成形条件は特に限定されず、得ようとする容器の形状等に応じて適宜設定される。ただし、本発明の容器は、通常よりも高いＴｇを有する環状オレフィン系樹脂を成分として含むため、例えば１９０℃以上３００℃以下、好ましくは２２０℃以上２５０℃以下という、通常よりも高い成形温度で成形してもよい。
【００４７】
本発明の容器は、溶媒用である。本発明において容器が「溶媒用」であるとは、容器の内部に溶媒を充填、収納、保管、保存、密封等する目的で容器が使用されることを指す。
【００４８】
本発明における溶媒とは、液体全般を指し、極性の有無、沸点等の特性は特に限定されない。本発明の容器は、ポリエチレン製容器を白濁及び変形等させやすいことが知られる有機溶媒（酢酸ブチル、酢酸エチル、メチルエチルケトン、アセトン、イソプロパノール、エタノール、メタノール等）を充填等しても、耐溶媒性や溶媒バリア性に優れる。その他の溶媒としては、水等が挙げられる。上記の溶媒のうち、特にポリエチレン製の容器を透過しやすい酢酸ブチル、酢酸エチル、メチルエチルケトン、アセトンを充填しても、本発明の容器は耐溶媒性や優れた溶媒バリア性を示す。
【００４９】
本発明の容器は、溶媒（液体）を成分として含む物質を好適に保存等できる。該物質としては、液体のみからなる物質、液体と、固体及び／又は気体とを含む物質等が挙げられる。溶媒を成分として含む物質としては、具体的には、薬剤、試薬、食品、飲料、化粧品、シャンプー、洗剤、塗料等が挙げられる。
【００５０】
本発明の容器は、耐溶媒性及び溶媒バリア性に優れる。容器の耐溶媒性は、容器中に溶媒を充填して、４０℃にて３０日間保存した後の容器の外観を目視評価することで特定される。目視評価時に、容器の白濁や変形が抑制されていれば、容器の耐溶媒性は高いものと判断できる。
【００５１】
また、容器の溶媒バリア性は、容器中に溶媒を充填して、４０℃にて３０日間保存した後の容器中の溶媒の質量減少率を算出することで特定される。溶媒の質量減少率は下式に基づいて算出される。質量減少率が０．１質量％未満であれば、容器の溶媒バリア性は高いものと判断できる。
質量減少率（％）＝（溶媒の初期全質量−溶媒の保存後全質量）／溶媒の初期全質量
溶媒の全質量＝容器＋溶媒の質量
【実施例】
【００５２】
以下、実施例により本発明をさらに詳しく説明するが、本発明はこれらに限定されるものではない。【００５３】
［実施例：本発明の容器の落下衝撃性、耐溶媒性及び溶媒バリア性の検討］
表１及び２に示す割合で、ポリエチレン及び／又は環状オレフィン系樹脂（Ｔｇ＝７８℃、１１０℃、１３５℃又は１４２℃）からなる樹脂組成物を、射出ブロー成形によって成形し、容器（内容量４０ｍｌ、壁厚１ｍｍ）を製造した。なお、以下、表中の「％」は質量％を示す。【００５４】
射出ブロー成形の条件は下記の通りである。
加工温度  ２４０℃
射出金型温度  ６０℃
ブロー金型温度  ６０℃【００５５】
表１及び２中の略称は、それぞれ下記の化合物に対応する。
ＨＤＰＥ：高密度ポリエチレン、商品名「Ｎｏｖａｔｅｃ  ＨＹ５４０」、日本ポリエチレン株式会社製
ＬＬＤＰＥ：直鎖状短鎖分岐ポリエチレン、商品名「ＥｖｏｌｕｅＳＰ２３２０」、株式会社プライムポリマー製
ＣＯＣＴｇ７８：環状オレフィン系樹脂（Ｔｇ＝７８℃）、商品名「ＴＯＰＡＳ８００７Ｓ−０４」、ＴＯＰＡＳ  ＡＤＶＡＮＣＥＤ  ＰＯＬＹＭＥＲＳ社製
ＣＯＣＴｇ１１０：環状オレフィン系樹脂（Ｔｇ＝１１０℃）、商品名「ＴＯＰＡＳ７０１０Ｆ−６００」、ＴＯＰＡＳ  ＡＤＶＡＮＣＥＤ  ＰＯＬＹＭＥＲＳ社製
ＣＯＣＴｇ１３５：環状オレフィン系樹脂（Ｔｇ＝１３５℃）、商品名「ＴＯＰＡＳ５０１３Ｓ−０４」、ＴＯＰＡＳ  ＡＤＶＡＮＣＥＤ  ＰＯＬＹＭＥＲＳ社製
ＣＯＣＴｇ１４２：環状オレフィン系樹脂（Ｔｇ＝１４２℃）、商品名「ＴＯＰＡＳ６０１３Ｍ−０７」、ＴＯＰＡＳ  ＡＤＶＡＮＣＥＤ  ＰＯＬＹＭＥＲＳ社製【００５６】
（落下衝撃性の検討）
各容器に４０ｍｌの水を入れた後、該容器を１．５ｍの高さからコンクリートへ落下させ、各容器の落下衝撃性を下記の基準で評価した。その結果を表１に示す。
○：割れない
×：割れる、又は割れやすい【００５７】
（耐溶媒性の検討）
各容器（ボトル状）に、表１に示す溶媒（４０ｍｌ）を充填し、容器と同じ材質で作製されたプレート（厚み１ｍｍ）を容器の口部に載せ、プレートをアイロンで加熱し、プレートと容器の口部とを熱溶着した。その後、４０℃にて３０日間保存した。
保存後、各容器の外観を下記の基準で目視評価した。その結果を表１に示す。なお、以下、表中、「ＭＥＫ」とはメチルエチルケトンの略称である。なお、以下、表中の「ΔＳＰ」とは、各種溶媒のＳＰ値と環状オレフィン系樹脂のＳＰ値との差を示す。
○：変化なし
×：白濁及び／又は変形あり【００５８】
（溶媒バリア性の検討）
各容器に、表２に示す溶媒（４０ｍｌ）を充填し、４０℃にて３０日間保存した。
保存後、各容器中の溶媒の質量減少率を下式に基づいて算出した。その結果を表２に示す。
質量減少率（％）＝（溶媒の初期全質量−溶媒の保存後全質量）／溶媒の初期全質量
溶媒の全質量＝容器＋溶媒の質量
◎：質量減少率が０．１質量％未満である
○：質量減少率が０．１質量％以上０．５質量％未満である
×：質量減少率が０．５質量％以上である【００５９】
【表１】
2014141817.tif 000005
【００６０】
表１に示される通り、Ｔｇが１１０℃以上である環状オレフィン系樹脂及びＨＤＰＥを含む樹脂組成物から得られた容器は、落下衝撃性が良好であるだけではなく、白濁及び／又は変形等が抑制されており、各種溶媒に対する耐性も高い。【００６１】
【表２】
2014141817.tif 000006
【００６２】
表２に示される通り、Ｔｇが１１０℃以上である環状オレフィン系樹脂及びＨＤＰＥを含む樹脂組成物から得られた容器は、質量減少率が低く、各種溶媒に対する溶媒バリア性が高い。【００６３】
［参考例：各種溶媒のＳＰ値と環状オレフィン系樹脂のＳＰ値との差が容器の外観に及ぼす影響］
環状オレフィン系樹脂（Ｔｇ＝７８℃又は１４２℃）のみからなる樹脂組成物を、射出ブロー成形によって成形し、容器（内容量４０ｍｌ、壁厚１ｍｍ）を製造した。各容器に、表３に示す薬品（４０ｍｌ）を充填し、４０℃又は２０℃にて３０日間保存した。保存後、各容器の外観を目視評価した。その結果を表３に示す。なお、表中、「ΔＳＰ」の単位はＪｌ／２／ｃｍ３／２である。【００６４】
また、表３中の略称は、それぞれ下記の化合物に対応する。略称の直後の括弧内の数字は、溶媒を充填した容器の保存温度である。
ＣＯＣＴｇ７８：環状オレフィン系樹脂（Ｔｇ＝７８℃）、商品名「ＴＯＰＡＳ８００７Ｓ−０４」、ＴＯＰＡＳ  ＡＤＶＡＮＣＥＤ  ＰＯＬＹＭＥＲＳ社製
ＣＯＣＴｇ１４２：環状オレフィン系樹脂（Ｔｇ＝１４２℃）、商品名「ＴＯＰＡＳ６０１３Ｍ−０７」、ＴＯＰＡＳ  ＡＤＶＡＮＣＥＤ  ＰＯＬＹＭＥＲＳ社製【００６５】
【表３】
2014141817.tif 000007
【００６６】
表３に示される通り、Ｔｇが１４２℃である環状オレフィン系樹脂組成物のみから得られた容器は、白濁や変形等が抑制されて透明性が維持されており、各種溶媒に対する耐性が高く、特に、酢酸ブチルへの耐性が高かった。ただし、Ｔｇが１４２℃である環状オレフィン系樹脂組成物のみから得られた容器は、落下衝撃性等が低く（データは示していない）、実用には適さないものと考えられる。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
ガラス転移点が１１０℃以上１８０℃以下である環状オレフィン系樹脂と、高密度ポリエチレンとを含む樹脂組成物からなる溶媒用容器。
【請求項２】
前記溶媒の溶解度パラメーターと、前記環状オレフィン系樹脂の溶解度パラメーターとの差が０．５Ｊｌ／２／ｃｍ３／２以上１６Ｊｌ／２／ｃｍ３／２以下ある請求項１に記載の溶媒用容器。
【請求項３】
前記樹脂組成物中の前記環状オレフィン系樹脂及び前記高密度ポリエチレンの質量比（環状オレフィン系樹脂／高密度ポリエチレン）は、１０／９０〜９０／１０（ただし、１０／９０及び９０／１０を含む。）である請求項１又は２に記載の溶媒用容器。
【請求項４】
前記溶媒は、酢酸ブチル、酢酸エチル、メチルエチルケトン及びアセトンのうちのいずれかである請求項１から３のいずれか１項に記載の溶媒用容器。
【請求項５】
高密度ポリエチレンと、ガラス転移点が１１０℃以上１８０℃以下である環状オレフィン系樹脂とを含む樹脂組成物からなる溶媒用容器による溶媒の保存方法であって、
前記溶媒は、前記溶媒の溶解度パラメーターと前記環状オレフィン系樹脂の溶解度パラメーターとの差が０．５Ｊｌ／２／ｃｍ３／２以上１６Ｊｌ／２／ｃｍ３／２以下である溶媒の保存方法。
【国際調査報告】
2014141817.tif 000008
2014141817.tif 000009
2014141817.tif 000010
2014141817.tif 000011